· 전기 화학 적 활성 애노드 잉크 의 제조 . 미세 NiO - CoO 애노드 전구체 분말 을 실시 예 1 에 기재 된 바 와 같이 제조 하 였 다 . ( Ce 0 . 90 Gd 0 . 10 ) O 1 . 95 의 조성 의 가돌리늄 도핑 된 세리아 분말 ( GDC - 10 ) 을 상이 한 표면 적 으로 제조 하 였 다 . 밀링 되 지 않 은 산화니켈 분말 ( NiO , Alfa Aesar ) 30 g , 미세 NiO - CoO 전구체 30 g , 6 . 6 m 2 / g 의 표면적 을 갖 는 GDC - 10 분 말 35 g , 및 44 m 2 / g 의 표면적 을 갖 는 GDC - 10 분 말 5 g 을 함유 하 는 혼합물 을 제조 하 였 다 . 상기 혼합물 을 지르 코니아 분쇄 매체 를 이용 하 여 아세톤 내 에서 볼 밀링 하 고 , 생성 되 는 슬러리 를 분말 로 건조 시켰 다 . 상기 분말 일부 를 테르피네올 기제 잉크 베히 클 내 에 분산 시켜 NiO - CoO / GDC 전기 화학 적 활성 애노드 잉크 를 제조 하 였 다 .